(57)【要約】【課題】白色または淡彩色に仕上げる場合であってもブリード防止のための下塗りを必要としない、煙草の煙によるヤニ、手垢、油煙、筆記具等によって汚染された内壁面、天井および外壁面等に対して好適な壁面改装方法を提供する。【解決手段】壁面に、水性塗料組成物を塗布して塗膜を形成する壁面改装方法であって、上記水性塗料組成物が、硬化性官能基を有する樹脂エマルション、着色顔料および縮合リン酸アルミニウム粉末を含んでいることを特徴とする壁面改装方法である。ここで、壁面表面はクロスまたは壁紙が貼り付けられているもの、もしくは塗膜が形成されているものであってもよい。また、縮合リン酸アルミニウム粉末の含有量は、塗料固形分中３〜１５質量％であることが好ましく、縮合リン酸アルミニウム粉末は、トリポリリン酸二水素アルミニウム粉末であることがさらに好ましい。また、着色顔料は、例えば、顔料体積濃度で５０〜２００質量％である。【特許請求の範囲】
【請求項１】
壁面に水性塗料組成物を塗布して塗膜を形成する壁面改装方法であって、
前記水性塗料組成物が、硬化性官能基を有する樹脂エマルション、着色顔料および縮合リン酸アルミニウム粉末を含んでいることを特徴とする壁面改装方法。
【請求項２】
前記壁面の表面は、クロスまたは壁紙が貼り付けられている、もしくは塗膜が形成されている請求項１に記載の壁面改装方法。
【請求項３】
前記縮合リン酸アルミニウム粉末の含有量は、塗料固形分中３〜１５質量％である請求項１または２に記載の壁面改装方法。
【請求項４】
前記縮合リン酸アルミニウム粉末は、トリポリリン酸二水素アルミニウム粉末である請求項１〜３のうちのいずれか１つに記載の壁面改装方法。
【請求項５】
前記着色顔料は、顔料体積濃度で５０〜２００質量％である請求項１〜４のうちのいずれか１つに記載の壁面改装方法。
【請求項６】
さらに、架橋剤を含んでいる請求項１〜５のうちのいずれか１つに記載の壁面改装方法。
【請求項７】
請求項１〜６のうちのいずれか１つに記載の壁面改装方法に用いられることを特徴とする水性塗料組成物。
【請求項８】
壁面に、請求項７に記載の水性塗料組成物を塗布して塗膜を形成することを特徴とする壁面塗布方法。
【発明の詳細な説明】
【技術分野】
【０００１】
本発明は内壁面、天井および外壁面等に対する壁面改装方法に関する。
【背景技術】
【０００２】
近年、環境問題や消防法等の観点から、住宅や事務所および車両等の内壁面、天井および外壁面等の塗り替えには水性塗料が使用されることが多い。しかし、それら内壁面、天井および外壁面は、落書きや煙草の煙、手垢、油煙等の汚染物で汚染されている場合が多く、水性塗料によって塗り替え塗布をした後、乾燥して塗膜が得られるまでに、それら汚染物が塗膜表面に染み出すことがあり、これはブリードと呼ばれている。特に、煙草の煙によるヤニは、水溶性の成分が多く、水性塗料を塗布した場合に徐々にブリードが発生し、美観を著しく損ねることがあった。一般にはこのようなブリードを防ぐために、シーラー等の下塗りの塗布が行われているが、コスト削減の観点から、この下塗りの塗布工程の省略化が望まれている。
【０００３】
このブリードを防止するため、カルボニル基含有共重合体水分散エマルジョンに、架橋剤として１分子当り少なくとも２個のヒドラジン残基を有するヒドラジド化合物を添加してなる組成物を樹脂主成分とする室内用水性塗料が開示されている。（例えば、特許文献１参照。）また、顔料成分として、ハイドロタルサイト類を含有する水性エマルジョン塗料が開示されている。（例えば、特許文献２参照。）しかしながら、いずれの場合も内壁面あるいは天井を白色または淡彩色に仕上げると、ヤニのブリードやブリードに起因する黄ばみが見られたり、得られた塗膜がブリードを塗膜形成直後は防止しても、経時によって徐々にブリードする、いわゆる再ブリードという現象が発生することがあったりし、ブリードの防止効果が不充分であった。
【０００４】
ところで、トリポリリン酸二水素アルミニウムを消臭剤として用いた水性塗料組成物が開示されている（例えば、特許文献３参照。）。これは塗料を塗装した後、含まれる揮発性塩基、揮発性塩基化合物の揮発成分の蒸発に伴って発生する臭気を消臭するものであり、ヤニ等の下地の汚染物のブリードについては記載も示唆もない。
【特許文献１】特開平５−４３８２１号公報
【特許文献２】特開平６−２０７１２４号公報
【特許文献３】特開２００１−１８７８６８号公報
【発明の開示】
【発明が解決しようとする課題】
【０００５】
本発明の目的は、白色または淡彩色に仕上げる場合であってもブリード防止のための下塗りを必要としない、煙草の煙によるヤニ、手垢、油煙、筆記具等によって汚染された内壁面、天井および外壁面等に対して好適な壁面改装方法を提供することである。
【課題を解決するための手段】
【０００６】
本発明は、壁面に水性塗料組成物を塗布して塗膜を形成する壁面改装方法であって、上記水性塗料組成物が、硬化性官能基を有する樹脂エマルション、着色顔料および縮合リン酸アルミニウム粉末を含んでいることを特徴とする壁面改装方法である。ここで、壁面の表面はクロスまたは壁紙が貼り付けられているもの、もしくは塗膜が形成されているものであってもよい。また、縮合リン酸アルミニウム粉末の含有量は、塗料固形分中３〜１５質量％であることが好ましく、縮合リン酸アルミニウム粉末は、トリポリリン酸二水素アルミニウム粉末であることがさらに好ましい。また、着色顔料は、例えば、顔料体積濃度で５０〜２００質量％である。さらに、水性塗料組成物は架橋剤を含んでいてもよい。
【０００７】
また、本発明は、上記の壁面改装方法に用いられることを特徴とする水性塗料組成物である。
【０００８】
さらに、本発明は、壁面に、上記の水性塗料組成物を塗布して塗膜を形成することを特徴とする壁面塗布方法である。
【発明の効果】
【０００９】
本発明の壁面改装方法は、用いる水性塗料組成物が縮合リン酸アルミニウム粉末を含んでいるので、ブリード防止のための下塗りを塗布せずに、煙草の煙によるヤニ等によって汚染された内壁面、天井および外壁面等に対して直接適用しても塗膜表面にこれら汚染物のブリードがほとんどなく、ブリードに起因する黄ばみも見られない。これは、ブリードする成分が縮合リン酸アルミニウム粉末によって吸着されているためであると考えられる。
従って、壁面等を白色または淡彩色に仕上げる場合であってもブリード防止のための下塗りを必要としない。
【００１０】
本発明の水性塗料組成物は、上記の壁面改装方法で用いるものであるので、得られる塗膜は壁面に汚染物が付着していてもブリードを防止することができ、下塗りを塗布する工程を省略することができる。
【００１１】
本発明の水性塗料組成物、壁面塗布方法および壁面改装方法は、特に、ブリードが目立つ白色または淡彩色の仕上げの際に有効である。
【発明を実施するための最良の形態】
【００１２】
本発明の壁面改装方法は、壁面に水性塗料組成物を塗布して塗膜を形成するものであって、上記水性塗料組成物が、硬化性官能基を有する樹脂エマルション、着色顔料および縮合リン酸アルミニウム粉末を含んでいることを特徴とする。
【００１３】
上記壁面は既に使用されている住宅や事務所および車両等の内壁面、天井および外壁面等の部分であり、例えば、コンクリート、木材、金属およびこれらから形成される化粧ボード等であり、また、上記壁面の表面に、ビニルクロス、布クロス等のクロスや壁紙が貼り付けられているもの、もしくは塗膜が形成されているもの等を挙げることができる。本発明の壁面改装方法は、内壁面、天井および外壁面等が煙草の煙によるヤニ等によって汚染されていても、これら汚染物のブリードがなく、高外観を提供することができるものである。
【００１４】
上記塗布方法としては特に限定されず、例えば、ハケ、スプレー、ローラー等による塗布を挙げることができる。上記塗布後、常温にて放置または加熱を行い強制的に乾燥させて塗膜を得ることができる。なお、塗布量、乾燥時間および強制的に乾燥する場合においてはその乾燥温度は、塗料の種類、壁面の種類および状態に応じて任意に設定することができる。
【００１５】
本発明の壁面改装方法に用いられる水性塗料組成物は、樹脂エマルション、縮合リン酸アルミニウム粉末および着色顔料を含んでいることを特徴とするものである。上記樹脂エマルションは硬化性官能基を有している。上記硬化性官能基としては特に限定されず、例えば、水酸基、カルボン酸基、カルボニル基等を挙げることができる。なお、上記カルボニル基とは、Ｃ＝Ｏの両末端が酸素原子や窒素原子などのヘテロ原子と結合していない基を表すものとする。上記樹脂エマルションは、上記硬化性官能基を有するモノマーとその他のモノマーとを含むモノマー混合液を、常法によって乳化重合することによって得ることができる。
【００１６】
上記硬化性官能基を有するモノマーとしては、具体的には、当業者によってよく知られている、２−ヒドロキシメチル（メタ）アクリレート等の水酸基含有不飽和モノマー；（メタ）アクリル酸等のカルボン酸基含有不飽和モノマー；アセトアセトキシエチル（メタ）アクリレート等のカルボニル基含有不飽和モノマー；グリシジルメタクリレート等のエポキシ基含有不飽和モノマー；ダイアセトン（メタ）アクリルアミド等のアミド基含有不飽和モノマー等を挙げることができる。
【００１７】
また、上記その他のモノマーとしては、具体的には、Ｎ，Ｎ−ジメチルアミノエチル（メタ）アクリレート等のアミノ基含有不飽和モノマー；メチル（メタ）アクリレート等の（メタ）アクリル酸アルキルエステル；スチレン等のビニル化合物；（メタ）アクリロニトリル等のニトリル等を挙げることができる。これらモノマーは重合中に反応するものでない限り２種以上含んでいてもよい。
【００１８】
水性化および再ブリード防止の観点から、上記モノマー混合液は上記カルボン酸基含有モノマーを含んでいることが好ましい。また、下地との付着性の観点から、上記モノマー混合液は、さらに、上記カルボニル基含有モノマーを含んでいることが好ましい。
【００１９】
上記モノマー混合液はさらに、架橋性モノマーや連鎖移動剤を含んでもよい。上記架橋性モノマーとしては特に限定されず、具体的には、エチレングリコールジ（メタ）アクリレートやジビニルベンゼン等を、上記連鎖移動剤としては特に限定されず、具体的には、ラウリルメルカプタン等のアルキルメルカプタン；チオグリコール酸−２−エチルへキシル、α−メチルスチレンダイマー等、当業者によってよく知られているものを挙げることができる。
【００２０】
上記モノマー混合液がカルボン酸基含有モノマーを含んでいる場合、酸価が１０〜３０であることが好ましい。上記範囲外であると、得られる塗膜の再ブリードの防止力が不充分になる恐れがある。また、上記モノマー混合液がカルボニル基含有モノマーを含んでいる場合、カルボニル基価が３００〜１２００であることが好ましい。上記範囲外であると、得られる塗膜の下地との付着性が不充分になる恐れがある。なお、本明細書および本特許請求の範囲において、上記カルボニル基価とは、酸価と同じ考え方に基づき、樹脂固形分１ｇ当たりに含まれるカルボニル基と当モルのＫＯＨのｍｇ数を意味するものである。
【００２１】
上記乳化重合としては、過硫酸アンモニウム等の過硫酸塩；過酸化水素等の過酸化物；ロンガリット等の還元剤と上記開始剤のような酸化剤を組み合わせたもの等のレドックス開始剤；４，４’−アゾビス４−シアノ吉草酸等のアゾ系化合物等の重合開始剤を用いることができる。
【００２２】
上記樹脂エマルションは、水分散させるためにアミンやアンモニア等の揮発性塩基性化合物を必ずしも必要とするものではない。
【００２３】
得られた樹脂エマルションの体積平均粒子径は特に限定されず、例えば、１０〜５００ｎｍである。上記体積平均粒子径は、レーザー光散乱法等、当業者によってよく知られている方法で決定することができる。
【００２４】
上記水性塗料組成物は、縮合リン酸アルミニウム粉末を含んでいる。上記縮合リン酸アルミニウム粉末はさび止め塗料に用いられる防錆顔料を挙げることができ、具体的には、トリポリリン酸二水素アルミニウムおよびメタリン酸アルミニウムを挙げることができる。
【００２５】
上記縮合リン酸アルミニウム粉末は、平均粒子径が１〜１０μｍであることが好ましい。上記平均粒子径が１μｍ未満であると、本発明の効果が不充分となる恐れがあり、１０μｍを超えると得られる塗膜の外観が低下する恐れがある。
【００２６】
また、上記縮合リン酸アルミニウム粉末は、水性塗料に適合させるためにその表面を亜鉛によって安定化処理されていることが好ましい。
【００２７】
ブリード防止と塗料安定性の観点から上記縮合リン酸アルミニウム粉末は、トリポリリン酸二水素アルミニウムであることが好ましく、市販されているものとしては、Ｋ−ＷＨＩＴＥ ８０、１００シリーズ（いずれもテイカ社製）を挙げることができる。
【００２８】
上記縮合リン酸アルミニウム粉末の含有量は、塗料固形分に対して、３質量％以上、３０質量％以下であることが好ましい。上記３質量％未満であると、得られる塗膜のブリード防止が不充分となる恐れがあり、３０質量％を超えると、塗料性状および得られる塗膜の外観が低下する恐れがある。さらに好ましくは１５質量％以下である。
【００２９】
上記水性塗料組成物は、着色顔料を含んでいる。上記着色顔料としては特に限定されず、例えば、黄色酸化鉄、酸化鉄、カーボンブラック、二酸化チタン等の無機顔料；アゾキレート系顔料、不溶性アゾ系顔料、縮合アゾ系顔料、フタロシアニン系顔料、インジゴ顔料、ペリノン系顔料、ペリレン系顔料、ジオキサン系顔料、キナクリドン系顔料、イソインドリノン系顔料、金属錯体顔料等の有機顔料等を挙げることができる。また、上記体質顔料は炭酸カルシウム、沈降性硫酸バリウム、クレー、タルク等を挙げることができる。
【００３０】
なお、上記水性塗料組成物の顔料体積濃度は、５０〜２００％であることが好ましく、７０〜２００％であることがさらに好ましい。５０％未満であると得られる塗膜のブリード防止が不充分となる恐れがあり、２００％を超えると得られる塗膜の外観が低下する恐れがある。なお、ここで言う顔料体積濃度の計算には、上記縮合リン酸アルミニウム粉末を含めないものとする。このように顔料を高濃度にすることによって隠蔽力を高め、水に溶解しない汚染物に対するブリード防止効果をさらに付与することができる。
【００３１】
上記水性塗料組成物は、さらに、軽量化材を含むことができる。上記軽量化材を含むことによって、ブリードする汚染物質が軽量化材へ吸着されることを期待することができ、ブリード防止をさらに高めることができる。上記軽量化材としては特に限定されず、例えば、比重が１未満であるものを挙げることができる。具体的には、塩化ビニリデン共重合体やアクリルニトリル共重合体を殻壁材として用いた中空型樹脂粒子を挙げることができる。上記中空型樹脂粒子は平均粒子径が５〜６０μｍであることが好ましい。上記範囲外であると本発明の効果と得られる塗膜の外観とを両立することが困難になる恐れがある。上記中空型樹脂粒子はその表面が無機微粒子でコーティングされていてもよく、市販されているものとしては、８０ＧＣＡ、８０ＧＴＡ、３０ＳＴＩ（いずれも松本油脂製薬社製）等を挙げることができる。
【００３２】
上記水性塗料組成物において、上記軽量化材を含む場合、上記軽量化材の含有量は、塗料固形分に対して、１質量％以上、６質量％以下であることが好ましい。上記範囲外であると、本発明の効果と得られる塗膜の外観との両立が困難になる恐れがある。
【００３３】
また、上記水性塗料組成物は架橋剤を含むことができる。架橋剤を含み、得られる塗膜を架橋させることによって、ブリード防止効果をさらに高めることができる。上記架橋剤としては上記樹脂エマルションの有する硬化性官能基に応じて選択することができ、例えば、上記樹脂エマルションがカルボン酸基を有している場合は、上記架橋剤がカルボジイミド化合物であること、また、カルボニル基を有している場合は、上記架橋剤がヒドラジン化合物であることが好ましい。上記カルボジイミド化合物は特に限定されず、具体的には、１分子中に２つ以上のカルボジイミド基を有する水溶性のものや水分散性のものを挙げることができる。上記カルボジイミド化合物で、市販されているものとしては、具体的には、水溶性タイプであるカルボジライトＶシリーズ、エマルションタイプであるＥシリーズ（いずれも日清紡績社製）等を挙げることができる。また、上記ヒドラジン化合物としては特に限定されず、具体的には、１分子中に２つ以上のヒドラジン基を有するもの、例えば、シュウ酸ジヒドラジド、マロン酸ジヒドラジド、コハク酸ジヒドラジド、アジピン酸ジヒドラジド等を挙げることができる。上記架橋剤は組み合わせても用いてもよい。
【００３４】
上記水性塗料組成物において、上記架橋剤を含む場合、上記架橋剤の含有量は、塗料固形分に対して、１質量％以上、５質量％以下であることが好ましい。上記範囲外であると、貯蔵安定性および得られる塗膜の耐水性等が低下する恐れがある。
【００３５】
上記水性塗料組成物は、上記成分の他、必要に応じて、有機溶媒、可塑剤、充填材、粘性調整剤、消泡剤、分散剤、紫外線防止剤、光安定剤、防腐剤等を添加ことができる。
【００３６】
上記水性塗料組成物は、上記成分をディスパーやボールミル等、当業者によってよく知られた機器を用いて撹拌混合することによって得ることができる。
【００３７】
なお、本発明の壁面改装方法は、上記水性塗料組成物を塗布する前に、ブリード防止のためのシーラー等の下塗りを塗布することなしに行うことができる。そうすることによって工程を省略化することができるので経済的である。なお、ヤニ等の汚染が特にひどい場合には、下塗りを塗布した後に、上記水性塗料組成物を塗布することができる。
【００３８】
本発明の水性塗料組成物は、上記の壁面改装方法に用いられるものであり、具体的には、上記の壁面改装方法のところで述べたものを挙げることができる。
【００３９】
本発明の壁面塗布方法は、壁面に、上記の水性塗料組成物を塗布して塗膜を形成することを特徴とするものである。
【００４０】
上記壁面としては、例えば、住宅や事務所および車両等の内壁面、天井および外壁面等の部分であり、具体的には、上記の壁面改装方法のところで述べたものを挙げることができる。
上記塗布方法、塗膜を得る方法、塗布量および乾燥時間ならびに強制的に乾燥する場合の乾燥温度は、上記の壁面塗布方法のところの説明を適用することができる。
【００４１】
以下、具体的な実施例を挙げて本発明を詳細に説明するが、本発明は以下の実施例により限定されるものではない。なお、以下において「部」とあるのは「質量部」を意味する。
【００４２】
製造例１ 樹脂エマルションの製造方法
滴下漏斗、温度計、窒素導入管、還流冷却器および撹拌機を備えたセパラブルフラスコにイオン交換水３４．７部、ペレックスＳＳ−Ｈ（花王社製アルキルジフェニルエーテルジスルホン酸ナトリウム）０．５部を仕込み、窒素雰囲気のもとで８０℃に昇温した。スチレン３０部、２−エチルへキシルアクリレート１７．５部、メチルメタクリレート３２．５部、アセトアセトキシエチルメタクリレート２部、アクリル酸ブチル２０部、アクリル酸１部およびメタクリル酸１部からなる酸価１３であるモノマー混合液に、ドデシルメルカプタン０．４部を加えた後、これを、ペレックスＳＳ−Ｈ４．１部をイオン交換水２５部に溶解させた乳化剤水溶液中に加え、ミキサーを用いて乳化させてプレエマルジョンを調製した。このようにして得られたプレエマルションと過硫酸アンモニウム０．２部をイオン交換水１．０部に溶解させた開始剤水溶液を別個の滴下漏斗から、前者は１２０分間、後者は１５０分間にわたって均等に滴下を開始した。滴下終了後、同温度でさらに１２０分間反応を継続した。冷却後、アンモニア水で中和した。中和物を２００メッシュの金網で濾過し、酸価１３、固形分５５％の樹脂エマルションを得た。
【００４３】
製造例２ 基板Ａの作成
１００×１５０ｍｍのスレート板に対して、Ｈｉビニレックス７０（日本ペイント社製エマルション塗料）を塗布量０．１５／ｍ２×２回でウールローラーにて塗布した後、３０日間室温にて放置乾燥して基板Ａを得た。
【００４４】
製造例３ 基板Ｂの作成
製造例２で得られた基板Ａを、火を付けた煙草を入れたデシケータ内に静置し、煙草のヤニで基板１の表面を汚染させて基板Ｂを得た。デシケータ内に静置する前と表面を汚染した後とのΔＥは１０〜１４であった。なお、ΔＥはＣＲ−２００（ミノルタ社製色差計）によって測定した。
【００４５】
実施例１
製造例１で得られた樹脂エマルション１００部、造膜助剤１８部、二酸化チタン１２５部、体質顔料重質炭酸カルシウム（丸尾カルシウム社製）５５部およびＫ−ＷＨＩＴＥ ＃１０５（テイカ社製トリポリリン酸二水素アルミニウム粉末、平均粒子径１．６μｍ）２４部をディスパーで充分撹拌して水性塗料組成物１を得た。この塗料の顔料体積濃度は７２％であった。
【００４６】
得られた水性塗料組成物１を、製造例２で得られた基板Ａに対して、塗布量０．１５Ｋｇ／ｍ２で刷毛にて塗布した。３時間放置後、同条件で水性塗料組成物１を塗布して２４時間室温で放置して基準板を得た。
また、製造例３で得られた基板Ｂに対しても同様にして、試験板を得た。
【００４７】
実施例２
Ｋ−ＷＨＩＴＥ Ｋ−１４０Ｗ（表面を亜鉛処理したテイカ社製トリポリリン酸二水素アルミニウム粉末、平均粒子径２．７μｍ）を用いたこと以外は、実施例１と同様にして、水性塗料組成物２を得た。この塗料の顔料体積濃度は７２％であった。
さらに実施例１と同様にして、基準板および試験板を得た。
【００４８】
実施例３
さらに、架橋剤として、カルボジライトＥＯ−２（日清紡社製親水化変性ポリカルボジイミド化合物）を配合し、樹脂エマルションの酸価とカルボジイミド基とのモル比が１／１となるようにしたこと以外は実施例２と同様にして、水性塗料組成物３を得た。この塗料の顔料体積濃度は７２％であった。
さらに実施例１と同様にして、基準板および試験板を得た。
【００４９】
実施例４
さらに、塗料固形分に対して８質量％となるように８０ＧＣＡ（松本油脂製薬社製中空型樹脂粒子、比重０．２、平均粒子径２０μｍ）を配合したこと以外は実施例３と同様にして、水性塗料組成物４を得た。この塗料の顔料体積濃度は７２％であった。
さらに実施例１と同様にして、基準板および試験板を得た。
【００５０】
比較例１
Ｋ−ＷＨＩＴＥ ＃１０５を用いなかったこと以外は実施例１と同様にして、水性塗料組成物５を得た。この塗料の顔料体積濃度は７０％であった。
さらに実施例１と同様にして、基準板および試験板を得た。
【００５１】
比較例２
水性塗料組成物１に代えて、Ｈｉビニレックス７０を用いたこと以外は実施例１と同様にして、水性塗料組成物６を得た。この塗料の顔料体積濃度は６８％であった。
さらに実施例１と同様にして、基準板および試験板を得た。
【００５２】
評価試験
各基準板、各試験板について、以下の評価試験を行った。得られたデータは表１に示した。
【００５３】
（１）色差
各基準板と各試験板との色差ΔＥを測定した。測定は３回行い、その平均値とした。
【００５４】
（２）再ブリード防止性
各試験板について、塗膜上に純水を直径約１０ｍｍとなるように滴下し、ヤニが滴下箇所でブリードしてきたかどうか、目視にて確認した。
【００５５】
【表１】
2005194377.tif 000002
表１の結果から明らかなように、縮合リン酸アルミニウム粉末を含んでいる水性塗料組成物は、色差および再ブリード防止性が良好であった（実施例１〜４）。特に、架橋剤を配合したもの（実施例３）および軽量化材を配合したもの（実施例４）は色差および再ブリード防止性が極めて良好であることがわかった。
【００５６】
しかしながら、縮合リン酸アルミニウム粉末を含まない水性塗料組成物は色差および再ブリード防止性が良くないことがわかった（比較例１および２）。
【産業上の利用可能性】
【００５７】
本発明の壁面改装方法は、煙草の煙によるヤニ、手垢、油煙、筆記具等の汚染物で汚染された内壁面、天井および外壁面等に対して好適である。